(57)【特許請求の範囲】
【請求項１】
化学式１：
【化１】
0003868196.tif 000009
（式中、Ｒ１はテトラヒドロピラニル基、１−エトキシエチル基（但し、Ｒ１＝１−エトキシエチル基であって、ｐ＝０の条件を除く）、１−エトキシプロピル基、またはエトキシメチル基であり、Ｒ２は水素原子、シアノ基（−ＣＮ）、ヒドロキシル基、ヒドロキシメチル基、２−ヒドロキシエチルオキシカルボニル基、ｔ−ブトキシカルボニル基、または脂環式炭化水素であり、Ｒ３は水素原子またはメチル基であり、Ｒ４は水素原子、２−ヒドロキシエチル基、ｔ−ブチル基、イソボルニル基、アダマンチル基、ノルボルニル基、またはメンチル基である。また、ｌ／（ｌ＋ｍ＋ｎ＋ｐ）＝０．１〜０．５であり、ｍ／（ｌ＋ｍ＋ｎ＋ｐ）＝０．３〜０．５であり、ｎ／（ｌ＋ｍ＋ｎ＋ｐ）＝０．０〜０．３であり、ｐ／（ｌ＋ｍ＋ｎ＋ｐ）＝０．０〜０．３である。但し、Ｒ１＝テトラヒドロピラニル基、ｐ＝０、Ｒ２＝ヒドロキシメチル基の条件、およびＲ１＝テトラヒドロピラニル基、ｐ＝ｎ＝０の条件を除く。）
で示される重量平均分子量が３，０００〜１００，０００の感光性ポリマー。
【請求項２】
前記Ｒ２はイソボルニルオキシカルボニル基である請求項１に記載の感光性ポリマー。
【請求項３】
（ａ）化学式１：
【化２】
0003868196.tif 000010
（式中、Ｒ１はテトラヒドロピラニル基、１−エトキシエチル基（但し、Ｒ１＝１−エトキシエチル基であって、ｐ＝０の条件を除く）、１−エトキシプロピル基、またはエトキシメチル基であり、Ｒ２は水素原子、シアノ基（−ＣＮ）、ヒドロキシル基、ヒドロキシメチル基、２−ヒドロキシエチルオキシカルボニル基、ｔ−ブトキシカルボニル基、または脂環式炭化水素であり、Ｒ３は水素原子またはメチル基であり、Ｒ４は水素原子、２−ヒドロキシエチル基、ｔ−ブチル基、イソボルニル基、アダマンチル基、ノルボルニル基、またはメンチル基である。また、ｌ／（ｌ＋ｍ＋ｎ＋ｐ）＝０．１〜０．５であり、ｍ／（ｌ＋ｍ＋ｎ＋ｐ）＝０．３〜０．５であり、ｎ／（ｌ＋ｍ＋ｎ＋ｐ）＝０．０〜０．３であり、ｐ／（ｌ＋ｍ＋ｎ＋ｐ）＝０．０〜０．３である。但し、Ｒ１＝テトラヒドロピラニル基、ｐ＝０、Ｒ２＝ヒドロキシメチル基の条件、Ｒ１＝テトラヒドロピラニル基、ｐ＝ｎ＝０の条件を除く。）で示される重量平均分子量が３，０００〜１００，０００の感光性ポリマーと、
（ｂ）光酸発生剤とからなるレジスト組成物。
【請求項４】
前記Ｒ２はイソボルニルオキシカルボニルである請求項３に記載のレジスト組成物。
【請求項５】
前記光酸発生剤の含量は、前記ポリマーの質量を基準として１〜１５質量％である請求項３に記載のレジスト組成物。
【請求項６】
前記光酸発生剤はトリアリールスルホニウム塩、ジアリールヨードニウム塩、スルホネートまたはその混合物である請求項３に記載のレジスト組成物。
【請求項７】
有機塩基をさらに含む請求項３に記載のレジスト組成物。
【請求項８】
前記有機塩基の含量は、前記ポリマーの質量を基準として０．０１〜２．０質量％である請求項７に記載のレジスト組成物。
【請求項９】
前記有機塩基は、トリエチルアミン、トリイソブチルアミン、トリイソオクチルアミン、ジエタノールアミン、トリエタノールアミンまたはその混合物である請求項７に記載のレジスト組成物。
【発明の詳細な説明】
【０００１】
【発明の属する技術分野】
本発明は化学増幅型レジスト組成物に係り、特にバックボーンが環状構造を有する感光性ポリマーと、これより得られるＡｒＦエキシマレーザ用レジスト組成物に関する。
【０００２】
【従来の技術】
半導体製造工程の複雑化及び半導体素子の高集積化が進むにつれて、さらなる微細パターンの形成が要されている。さらに、半導体素子の容量が１ＧＢ級以上である素子において、デザインルールが０．２μｍ以下であるパターンサイズが必要であり、この理由から、既存のＫｒＦエキシマレーザ（２４８ｎｍ）を用いたレジスト材料を使用するには限界がある。このため、新たなエネルギー露光源であるＡｒＦエキシマレーザ（１９３ｎｍ）を用いたリソグラフィ技術が開発されている。前述したようなＡｒＦエキシマレーザを用いたリソグラフィに用いられるレジスト材料は、既存のレジスト材料に比べて工業的に実施するには多くの問題点がある。中でも、ポリマーの透過度及びドライエッチングに対する耐性が代表的な問題点として挙げられる。
【０００３】
今まで知られている通常のＡｒＦレジストとして、アクリル系またはメタクリル系ポリマーが主として使用されてきた。その代表例としては、ＩＢＭ社のターポリマーシステムであるポリ（メチルメタクリレート-ｔ-ブチルメタクリレート-メタクリル酸）が挙げられる。このようなポリマーの深刻な問題は、ドライエッチングに対する耐性に極めて劣っているということである。
【０００４】
これにより、ドライエッチングに対する耐性を強化させるために、ドライエッチングに対する耐性に優れた脂環式炭化水素基、例えば、イソボルニル基、アダマンチル基、トリシクロデカニル基などをポリマーの主鎖に導入する方法が利用されている。しかし、これらは依然として、ドライエッチングに対する耐性に劣っている。
【０００５】
【発明が解決しようとする課題】
そこで、本発明の目的は、ドライエッチングに対する耐性が十分確保できるように、ポリマーの主鎖が環状構造の一部を含みながら脂環式炭化水素を含有する感光性ポリマーを提供することにある。
【０００６】
本発明の他の目的は、ＡｒＦエキシマレーザを用いるリソグラフィ工程において、ドライエッチングに対する耐性が強化できるように、前述した感光性ポリマーを含有するレジスト組成物を提供することにある。
【０００７】
【課題を解決するための手段】
従って本発明の前記目的は、化学式１：
【０００８】
【化３】
0003868196.tif 000002
【０００９】
【課題を解決するための手段】
（式中、Ｒ１はテトラヒドロピラニル基、１−エトキシエチル基（但し、Ｒ１＝１−エトキシエチル基であって、ｐ＝０の条件を除く）、１−エトキシプロピル基、またはエトキシメチル基であり、Ｒ２は水素原子、シアノ基（−ＣＮ）、ヒドロキシル基、ヒドロキシメチル基、２−ヒドロキシエチルオキシカルボニル基、ｔ−ブトキシカルボニル基、または脂環式炭化水素であり、Ｒ３は水素原子またはメチル基であり、Ｒ４は水素原子、２−ヒドロキシエチル基、ｔ−ブチル基、イソボルニル基、アダマンチル基、ノルボルニル基、またはメンチル基である。また、ｌ／（ｌ＋ｍ＋ｎ＋ｐ）＝０．１〜０．５であり、ｍ／（ｌ＋ｍ＋ｎ＋ｐ）＝０．３〜０．５であり、ｎ／（ｌ＋ｍ＋ｎ＋ｐ）＝０．０〜０．３であり、ｐ／（ｌ＋ｍ＋ｎ＋ｐ）＝０．０〜０．３である。但し、Ｒ１＝テトラヒドロピラニル基、ｐ＝０、Ｒ２＝ヒドロキシメチル基の条件、およびＲ１＝テトラヒドロピラニル基、ｐ＝ｎ＝０の条件を除く。）
で示される重量平均分子量が３，０００〜１００，０００の感光性ポリマーによって達成される。
【００１１】
さらに本発明は、前記Ｒ2はイソボルニルオキシカルボニル基である前記感光性ポリマーである。
【００１２】
また本発明の前記他の目的は、（ａ）化学式１：
【００１３】
【化４】
0003868196.tif 000003
【００１４】
（式中、Ｒ１はテトラヒドロピラニル基、１−エトキシエチル基（但し、Ｒ１＝１−エトキシエチル基であって、ｐ＝０の条件を除く）、１−エトキシプロピル基、またはエトキシメチル基であり、Ｒ２は水素原子、シアノ基（−ＣＮ）、ヒドロキシル基、ヒドロキシメチル基、２−ヒドロキシエチルオキシカルボニル基、ｔ−ブトキシカルボニル基、または脂環式炭化水素であり、Ｒ３は水素原子またはメチル基であり、Ｒ４は水素原子、２−ヒドロキシエチル基、ｔ−ブチル基、イソボルニル基、アダマンチル基、ノルボルニル基、またはメンチル基である。また、ｌ／（ｌ＋ｍ＋ｎ＋ｐ）＝０．１〜０．５であり、ｍ／（ｌ＋ｍ＋ｎ＋ｐ）＝０．３〜０．５であり、ｎ／（ｌ＋ｍ＋ｎ＋ｐ）＝０．０〜０．３であり、ｐ／（ｌ＋ｍ＋ｎ＋ｐ）＝０．０〜０．３である。但し、Ｒ１＝テトラヒドロピラニル基、ｐ＝０、Ｒ２＝ヒドロキシメチル基の条件、およびＲ１＝テトラヒドロピラニル基、ｐ＝ｎ＝０の条件を除く。）
で示される重量平均分子量が３，０００〜１００，０００の感光性ポリマーと、
（ｂ）光酸発生剤とからなるレジスト組成物によって達成される。
【００１６】
さらに本発明は、前記Ｒ2はイソボルニルオキシカルボニルである前記レジスト組成物である。
【００１７】
さらに本発明は、前記光酸発生剤の含量は、前記ポリマーの質量を基準として１〜１５質量％である前記レジスト組成物である。
【００１８】
さらに本発明は、前記光酸発生剤はトリアリールスルホニウム塩、ジアリールヨードニウム塩、スルホネートまたはその混合物である前記レジスト組成物である。
【００１９】
さらに本発明は、有機塩基をさらに含む前記レジスト組成物である。
【００２０】
さらに本発明は、前記有機塩基の含量は、前記ポリマーの質量を基準として０．０１〜２．０質量％である前記レジスト組成物である。
【００２１】
さらに本発明は、前記有機塩基は、トリエチルアミン、トリイソブチルアミン、トリイソオクチルアミン、ジエタノールアミン、トリエタノールアミンまたはその混合物である前記レジスト組成物である。
【００２２】
【発明の実施の形態】
以下、本発明による感光性ポリマー及びこれを含む化学増幅型フォトレジスト組成物について説明する。
【００２３】
本発明の感光性ポリマーは、下記化学式１によって表される。
【００２４】
【化５】
0003868196.tif 000004
【００２５】
具体的には、式中、Ｒ１はｔ−ブチル基、テトラヒドロピラニル基、１−エトキシエチル基、１−エトキシプロピル基、またはエトキシメチル基である。
【００２６】
Ｒ2は水素原子、シアノ基（−ＣＮ）、ヒドロキシル基、ヒドロキシメチル基、カルボン酸基、２-ヒドロキシエチルオキシカルボニル基、ｔ-ブトキシカルボニル基、またはシクロペンチル基、シクロヘキシル基等の脂環式炭化水素であある。好ましくは、イソボルニルオキシカルボニル基である。
【００２７】
Ｒ3は水素原子またはメチル基である。
【００２８】
Ｒ4は水素原子、２-ヒドロキシエチル基、ｔ-ブチル基、イソボルニル基、アダマンチル基、ノルボルニル基、またはメンチル基である。
【００２９】
また前記感光性ポリマーにおいては、樹脂の接着特性及び溶解度特性の観点から、ｌ、ｍ、ｎ、ｐは整数であり、ｌ／（ｌ＋ｍ＋ｎ＋ｐ）＝０．１〜０．５であり、ｍ／（ｌ＋ｍ＋ｎ＋ｐ）＝０．３〜０．５であり、ｎ／（ｌ＋ｍ＋ｎ＋ｐ）＝０．０〜０．３であり、ｐ／（ｌ＋ｍ＋ｎ＋ｐ）＝０．０〜０．３であることが好ましい。
【００３０】
前記ポリマーの重量平均分子量は３，０００〜１００，０００である。ここで重量平均分子量が３，０００未満の場合、ガラス転移点（Ｔｇ）が下がり溶解度特性が劣化するため好ましくなく、重量平均分子量が１００，０００を超える場合、樹脂の接着特性及び溶解度特性が劣化するため好ましくない。
【００３１】
次に本発明による化学増幅型フォトレジスト組成物の説明をする。
【００３２】
本発明による化学増幅型フォトレジスト組成物は、前述した感光性重合体及び前記感光性重合体の質量を基準として１〜１５質量％の割合で混合された光酸発生剤（Ｐｈｏｔｏ  Ａｃｉｄ  Ｇｅｎｅｒａｔｏｒ：以降、ＰＡＧとする）を含む。ここで光酸発生剤の含有量が１％未満の場合、感度が低下し、解像度が落ちるため好ましくない。また１５％を超過する場合、透過度特性及び溶解度特性が劣化し好ましくない。
【００３３】
本発明による化学増幅型フォトレジスト組成物は、前記感光性重合体の質量を基準として１〜５０質量％の溶解抑制剤をさらに含むことができる。
【００３４】
光酸発生剤としては、高い熱的安定性を有する物質を使用することが好ましい。したがって、トリアリールスルホニウム塩、ジアリールヨードニウム塩、スルホネートまたはＮ-ヒドロキシスクシンイミッドトリフレートが使用できる。例えば、トリアリールスルホニウム塩としては、トリフェニルスルホニウムまたはトリフェニルスルホニウムアンチモン酸塩が使用される。ジアリールヨードニウム塩としては、ジフェニルヨードニウムトリフレート、ジフェニルヨードニウムアンチモン酸塩、メトキシジフェニルヨードニウムトリフレートまたはジ-ｔ-ブチルジフェニルヨードニウムトリフレート、またはこれらの混合物が使用される。
【００３５】
具体的には、トリアリールスルホニウム塩、ジアリールヨードニウム塩、スルホネートまたはその混合物等が好ましい。
【００３６】
また、前記感光性重合体の質量を基準として０．０１〜２．０質量％の有機塩基をさらに含むことができる。ここで有機塩基の含有量が０．０１％未満の場合、フォトレジストが環境に敏感になり、例えばＴ−トッププロファイル減少が発生するため好ましくない。また、２．０％を超過する場合、感度の低下や解像度の劣化が発生するため好ましくない。
【００３７】
本発明の有機塩基とは、有機化合物のうち塩基性を持つものをいい、具体的には第一アミン、第二アミン、第三アミン、芳香族アミン、環状有機塩基、ヒドラジン誘導体などがあり、好ましくはトリエチルアミン、トリイソブチルアミン、トリイソオクチルアミン、ジエタノールアミン、トリエタノールアミンまたはその混合物が使用される。有機塩基は、露光後、露光部に発生した酸が非露光部に拡散されて非露光部を構成するフォトレジスト組成物をも加水分解させてパターンを変形させる問題点を防止するために添加される。本発明の感光性ポリマーおよびそれを用いた化学増幅型フォトレジスト組成物は、通常の技術によって製造することができる。
【００３８】
以下に本発明の感光性ポリマーの製造方法の例を説明する。
【００３９】
Ｉ．モノマーの製造：５−ノルボルネン−２，３−ジカルボン酸エステルの製造
本発明の感光性ポリマーに使用されるモノマーは、適切な溶媒を用いて５−ノルボルネン−２，３−ジカルボン酸化合物および付加させたい構造を有する化合物を反応させる。反応終了後、溶媒を揮発させ、残留した結果物を過量の水に注ぎ、その後、過量の水に注ぎ、中和・抽出し、さらにカラムクロマトグラフィー等の任意の方法を用いて目的の５−ノルボルネン−２，３−ジカルボン酸エステルを分離する。
【００４０】
II−１．コポリマーの製造
前述したモノマーが、ｌ、ｍが上述の範囲になるような量で、有機溶媒に溶解させた後に、重合開始剤（例えばアゾビスイソブチロニトリル；以下、ＡＩＢＮ）を添加して、アンプルを用い、凍結方法にてガス抜きをし、適切な条件下で重合反応を行う。その後、得られた反応物を過量の用場（例えばヘキサン）に滴下して沈殿させ、任意の方法で精製して目的のポリマーを分離する。
【００４１】
II−２．ターポリマーの製造
前述したモノマーが、ｌ、ｍ、ｎ、ｐが上述の範囲になるような量で有機溶媒に溶解させた後に、重合開始剤（例えばアゾビスイソブチロニトリル；以下、ＡＩＢＮ）を添加して、アンプルを用い、凍結方法にてガス抜きをし、適切な条件下で重合反応を行う。その後、得られた反応物を過量の用場（例えばヘキサン）に滴下して沈殿させ、任意の方法で精製して目的のポリマーを分離する。
【００４２】
II−３．テトラポリマーの製造
前述したモノマーが、ｌ、ｍ、ｎ、ｐが上述の範囲になるような量で有機溶媒に溶解させた後に、重合開始剤（例えばアゾビスイソブチロニトリル；以下、ＡＩＢＮ）を添加して、アンプルを用い、凍結方法にてガス抜きをし、適切な条件下で重合反応を行う。その後、得られた反応物を過量の用場（例えばヘキサン）に滴下して沈殿させ、任意の方法で精製して目的のポリマーを分離する。
【００４３】
III．化学増幅型フォトレジスト組成物の製造方法及びこれを用いた写真食刻方法
本発明において、パターン形成工程に用いられるレジスト組成物を製造するために、例えば以下のような工程を用いる。
【００４４】
本発明の感光性ポリマー１．０ｇを、ＰＡＧであるトリフェニルスルホニウムトリフレート２０ｍｇ及び有機塩基であるトリイソブチルアミン２ｍｇと共にプロピレングリコールモノメチルエーテルアセテート（ＰＧＭＥＡ）６．０ｇ溶液に完全に溶かす。しかる後、前記溶液を０．２μｍのメンブレインフィルターを使ってろ過を行い、レジスト組成物を得る。
【００４５】
前述した方法により得られたレジスト組成物を使ってパターンを形成するために、以下のような工程を用いる。
【００４６】
上面にシリコン酸化膜が形成されているシリコンウェーハを用意し、前記シリコンウェーハをヘキサメチルジシラザンを使って処理する。しかる後、前記シリコン酸化膜上に前記レジスト組成物を約０．４μｍの厚さでコーティングする。
【００４７】
レジスト組成物がコーティングされた前記シリコンウェーハを１００〜１３０℃の温度範囲で６０〜１２０秒間プリベークし、開口数（ＮＡ）が０．４５であるＫｒＦエキシマレーザーまたは開口数（ＮＡ）が０．６であるＡｒＦエキシマレーザーを用いて露光した後、１００〜１４０℃の温度範囲で６０〜１２０秒間ＰＥＢ（露光後焼成：ｐｏｓｔ−ｅｘｐｏｓｕｒｅ  ｂａｋｉｎｇ）を施す。
【００４８】
しかる後、２．３８質量％のテトラメチルアンモニウムヒドロキシド（ＴＭＡＨ）溶液を使って約２０〜６０秒間現像を行なう。その結果として得られたレジストパターンをマスクとして特定のエッチングガスを用い、前記シリコン酸化膜をエッチングする。次に、ストリッパーを使ってウェーハ上に残留しているレジストパターンを取り除き、所望のシリコン酸化膜パターンを形成する。
【００４９】
フォトレジストパターンを形成した後に、パターニングしようとする膜をエッチングして所望のパターンを形成する。本発明によるフォトレジストパターンは、感光性重合体の主鎖に構成単位の環状構造の一部が含まれており、さらに側鎖に脂環式炭化水素基が結合された感光性重合体よりなっているので、耐エッチング性が大きい。したがって、パターンを正確な臨界寸法で良好なプロファイルのパターンを高い解像度で形成できる。
【００５０】
【実施例】
実施例１：２，３-ジ-ｔ-ブトキシカルボニル-５-ノルボルネンの合成
【００５１】
【化６】
0003868196.tif 000005
【００５２】
丸いフラスコ内でカリウムｔ-ブトキシド３４ｇ（０．３モル）をジクロロメタン（ＣＨ2Ｃｌ2）２００ｍｌに溶かした後、ここに５-ノルボルネン-２，３-ジカルボニルクロライド２２ｇ（０．１モル）をゆっくり加え、４５℃で約１２時間反応させた。
【００５３】
反応が終わった後、過量の溶剤を揮発させ、残留した結果物を過量の水に注ぎ、ＨＣｌを使って中和させた。しかる後、ジエーテルを使って抽出し、ＭｇＳＯ4により乾燥を行なった後、真空蒸留法を利用して生成物を分離した。（収率：６５％）
実施例２：２，３-ジ-テトラヒドロピラニルオキシカルボニル-５-ノルボルネンの合成
丸いフラスコ内で５-ノルボルネン-２，３-ジカルボン酸１８．２ｇ（０．１モル）及び２，３-ジヒドロピラン３４ｇ（０．４モル）をメチレンクロライド１５０ｍｌに溶かした後、ここに少量のｐ-トルエンスルホン酸を加え、還流状態下で約１２時間反応させた。
【００５４】
反応後に得られた結果物を過量の水に注ぎ、炭酸カリウムを使って中和させた。しかる後、塩化メチレンを使って抽出し、カラムクロマトグラフィ（エチルアセテート：ｎ-ヘキサン＝１：３）法により生成物を分離した。（収率：８０％）
実施例３：２，３-ジ-１-エトキシエチルオキシカルボニル-５-ノルボルネンの合成
エチルビニルエーテル（０．４モル）を用い、実施例２の方法と同様にして反応させ、真空蒸留法により生成物を分離した。（収率７５％）
実施例４：コポリマーの合成
本発明によるコポリマーを生成する反応式を以下に示す。
【００５５】
【化７】
0003868196.tif 000006
【００５６】
実施例４-１：コポリマーの合成（Ｒ＝ｔ-ブチル）
実施例１で合成したモノマー１５ｇ（５０ミリモル）及び無水マレイン酸４．９ｇ（５０ミリモル）をアゾビス（イソブチルロニトリル）（以下、ＡＩＢＮ）０．１７ｇと共に無水ジオキサン１０ｇに溶かした後、アンプルを用い、凍結方法によりガス抜きを施した。しかる後、反応物を７０℃の温度で約２４時間重合させた。
【００５７】
重合が終わった後、反応物を過量のｎ-ヘキサンにゆっくり滴下しながら沈殿させ、沈殿物を再びＴＨＦに溶かした後に、補助溶剤（ｎ-ヘキサン：イソプロピルアルコール＝８：２）で再殿物を行い、ポリマーを得た。（収率：４０％）このとき、得られた生成物の重量平均分子量は１２，６００で、多分散度は１．８であった。
【００５８】
実施例４-２：コポリマーの合成（Ｒ＝テトラヒドロピラニル）
実施例２で合成したモノマー（５０ミリモル）及び無水マレイン酸４．９ｇ（５０ミリモル）を用い、実施例４-１の方法と同様にして重合させた後に、実施例４-１の方法と同様にして沈殿を行い、ポリマーを得た。
【００５９】
このとき、得られた生成物の重量平均分子量は１３，１００で、多分散度は１．９であった。
【００６０】
実施例４-３：コポリマーの合成（Ｒ＝１-エトキシエチル）
実施例３で合成したモノマー（５０ミリモル）及び無水マレイン酸４．９ｇ（５０ミリモル）を用い、実施例４-１の方法と同様にして重合を行なった後に、実施例４-１の沈殿方法と同様にしてポリマーを得た。
【００６１】
このとき、得られた生成物の重量平均分子量は１３，１００で、多分散度は１．９であった。
【００６２】
実施例５：ターポリマーの合成
本発明によるターポリマーを生成する反応式を以下に示す。
【００６３】
【化８】
0003868196.tif 000007
【００６４】
実施例５-１：ターポリマーの合成（Ｒ1＝ｔ-ブチル、Ｒ2＝ヒドロキシメチル
実施例１で合成したモノマー（４０ミリモル）と、５-ノルボルネン-２-メタノール（１０ミリモル）と、無水マレイン酸（５０ミリモル）をＡＩＢＮ０．１７ｇと共に無水ジオキサン（×０．５倍）に溶かした後に、アンプルを用い、凍結方法によりガス抜きを施し、反応物を７０℃の温度で約２４時間重合させた。
【００６５】
重合が終わった後、反応物を過量のｎ-ヘキサンにゆっくり滴下しながら沈殿させた後に、沈殿物を再びＴＨＦに溶かし、補助溶剤（ｎ-ヘキサン：イソプロピルアルコール＝９：１）で再沈殿を行い、ポリマーを得た。（収率：４０％）このとき、得られた生成物の重量平均分子量は１２，６００で、多分散度は１．８であった。
【００６６】
実施例５-２：ターポリマーの合成（Ｒ1＝ｔ-ブチル、Ｒ2＝カルボン酸）
実施例１で合成したモノマー（４５ミリモル）と、５-ノルボルネン-２-カルボン酸（５ミリモル）と、無水マレイン酸（５０ミリモル）を用い、実施例５-１の方法と同様にして重合させた後に、実施例５-１の方法と同様にして沈殿を行い、ポリマーを得た。
【００６７】
このとき、得られた生成物の重量平均分子量は１３，７００で、多分散度は１．９であった。
【００６８】
実施例５-３：ターポリマーの合成（Ｒ1＝テトラヒドロピラニル、Ｒ2＝２-ヒドロキシエチルオキシカルボニル）
実施例２で合成したモノマー（４０ミリモル）と、２-ヒドロキシエチル５-ノルボルネン-２-カルボン酸（１０ミリモル）、無水マレイン酸（５０ミリモル）を用い、実施例５-１の方法と同様にして重合させた後に、実施例５-１の方法と同様にして沈殿を行い、ポリマーを得た。
【００６９】
このとき、得られた生成物の重量平均分子量は１３，３００で、多分散度は２．０であった。
【００７０】
実施例５-４：ターポリマーの合成（Ｒ1＝１-エトキシエチル、Ｒ2＝水素）
実施例３で合成したモノマー（４０ミリモル）と、ノルボルネン（１０ミリモル）と、無水マレイン酸（５０ミリモル）を用い、実施例５-１の方法と同様にして重合させた後に、実施例５-１の方法と同様にして沈殿を行い、ポリマーを得た。
【００７１】
このとき、得られた生成物の重量平均分子量は１２，３００で、多分散度は２．２であった。
【００７２】
実施例６：ターポリマーの合成
本発明によるターポリマーを生成する反応式を以下に示す。
【００７３】
【化９】
0003868196.tif 000008
【００７４】
実施例６-１：ターポリマーの合成（Ｒ1＝ｔ-ブチル、Ｒ2＝水素、Ｒ3＝ヒドロキシエチル）
実施例１で合成したモノマー（４０ミリモル）と、２-ヒドロキシエチルアクリル酸（１０ミリモル）と、無水マレイン酸（５０ミリモル）をＡＩＢＮ０．１７ｇと共に無水ジオキサン（×１．０倍）に溶かした後に、アンプルを用い、凍結方法によりガス抜きを施し、反応物を７０℃の温度で約２４時間重合させた。重合が終わった後、反応物を過量のｎ-ヘキサンにゆっくり滴下しながら沈殿させた後に、沈殿物を再びＴＨＦに溶かし、補助溶剤（ｎ-ヘキサン：イソプロピルアルコール＝９：１）で再沈殿を行い、ポリマーを得た。（収率：４５％）
このとき、得られた生成物の重量平均分子量は１２、６００で、多分散度は２．０であった。
【００７５】
実施例６−２：ターポリマーの合成（Ｒ1＝ｔ-ブチル、Ｒ2＝メチル、Ｒ3＝水素）
実施例１で合成したモノマー（４５ミリモル）と、メチルメタクリレート（５ミリモル）と、無水マレイン酸（５０ミリモル）を用い、実施例６-１の方法と同様にして重合させた後に、実施例６-１の方法と同様にして沈殿を行い、ポリマーを得た。
【００７６】
このとき、得られた生成物の重量平均分子量は１３、７００で、多分散度は２．２であった。
【００７７】
実施例６−３：ターポリマーの合成（Ｒ1＝テトラヒドロピラニル、Ｒ2＝メチル、Ｒ3＝２-ヒドロキシエチル）
実施例２で合成したモノマー（４０ミリモル）と、２-ヒドロキシエチルメタクリレート（１０ミリモル）と、無水マレイン酸（５０ミリモル）を用い、実施例６-１の方法と同様にして重合させた後に、実施例６-１の方法と同様にして沈殿を行い、ポリマーを得た。
【００７８】
このとき、得られた生成物の重量平均分子量は１３、３００で、多分散度は２．１であった。
【００７９】
実施例６−４：ターポリマーの合成（Ｒ1＝１-エトキシエチル、Ｒ2＝メチル、Ｒ3＝２-ヒドロキシエチル）
実施例３で合成したモノマー（４５ミリモル）と、２-ヒドロキシエチルメタクリレート（５ミリモル）と、無水マレイン酸（５０ミリモル）を用い、実施例６-１の方法と同様にして重合させた後に、実施例６-１の方法と同様にして沈殿を行い、ポリマーを得た。
【００８０】
このとき、得られた生成物の重量平均分子量は１２、３００で、多分散度は２．２であった。
【００８１】
実施例７：テトラポリマーの合成
実施例１で合成したモノマー（４０ミリモル）と、５-ノルボルネン-２-メタノール（１０ミリモル）と、イソボルニルアクリル酸（５ミリモル）、及び無水マレイン酸（５０ミリモル）を１モル％のＡＩＢＮと共に無水ジオキサン（×１．０倍）に溶かした後に、アンプルを用い、凍結方法によりガス抜きを施し、反応物を７０℃の温度で約２４時間重合させた。重合が終わった後、反応物を過量のｎ−ヘキサンにゆっくり滴下しながら沈殿させた後に、沈殿物を再びＴＨＦに溶かし、補助溶剤（ｎ-ヘキサン：イソプロピルアルコール＝９：１）で再沈殿を行なってポリマーを得た。（収率：４５％）
このとき、得られた生成物の重量平均分子量は１２、６００で、多分散度は２．２であった。
【００８２】
実施例８：テトラポリマーの合成
実施例１で合成したモノマー（４０ミリモル）と、５-ノルボルネン-２-カルボン酸（１０ミリモル）と、イソボルニルアクリル酸（１０ミリモル）、及び無水マレイン酸（５０ミリモル）を実施例７の方法と同様にして重合させた後に、実施例７の方法ど同様にして沈殿を行い、ポリマーを得た。
【００８３】
このとき、得られた生成物の重量平均分子量は１３、１００で、多分散度は２．１であった。
【００８４】
実施例９：テトラポリマーの合成
実施例１で合成したモノマー（３０ミリモル）と、アクリル酸（１０ミリモル）と、２-イソボルニル  ５-ノルボルネン-２-カルボン酸（１０ミリモル）、及び無水マレイン酸（５０ミリモル）を実施例７の方法と同様にして重合させた後に、実施例７の方法と同様にして沈殿を行い、ポリマーを得た。
【００８５】
このとき、得られた生成物の重量平均分子量は１４、１００で、多分散度は２．３であった。
【００８６】
実施例１０：テトラポリマーの合成
実施例１で合成したモノマー（３０ミリモル）と、ノルボルネン（２０ミリモル）と、２-ヒドロキシエチルメタクリレート（２０ミリモル）、及び無水マレイン酸（５０ミリモル）を実施例７の方法と同様にして重合させた後に、実施例７の方法と同様にして沈殿を行い、ポリマーを得た。
【００８７】
このとき、得られた生成物の重量平均分子量は１２、１００で、多分散度は２．１であった。
【００８８】
実施例１１：レジスト組成物を用いたパターン形成工程
次に、実施例１１の方法と同様にしてレジスト組成物を製造した後に、これを使ってパターンを形成した具体的な例を説明する。
【００８９】
実施例１１−１
実施例４-２で合成したポリマー１．０ｇを用い、実施例１１の方法と同様にしてレジスト組成物を製造し、得られたレジスト組成物をウェーハ上にコーティングした。
【００９０】
しかる後、前記レジスト組成物がコーティングされたウェーハを１００℃の温度で９０秒間プレベークし、開口数（ＮＡ）が０．４５であるＫｒＦエキシマレーザーを使って露光を行なった後に、１００℃の温度で９０秒間ＰＥＢを施した。
【００９１】
しかる後、２．３８質量％のＴＭＡＨ溶液を使って約６０秒間現像を行い、レジストパターンを形成した。
【００９２】
露光ドーズ量を約２３ｍＪ／ｃｍ2としたとき、０．５μｍラインアンドスペースパターンが得られることが確認できた。
【００９３】
実施例１１−２
実施例５-１で合成したポリマー１．０ｇと、ＰＡＧであるトリフェニルスルホニウムトリフレート３０ｍｇ、及び有機塩基であるトリエタノールアミン３ｍｇを用い、実施例１１の方法と同様にしてレジスト組成物を製造し、得られたレジスト組成物をウェーハ上にコーティングした。
【００９４】
しかる後、前記レジスト組成物がコーティングされたウェーハを１４０℃の温度で９０秒間プレベークし、開口数（ＮＡ）が０．４５であるＫｒＦエキシマレーザーを使って露光を行なった後、１２０℃の温度で９０秒間ＰＥＢを施した。
【００９５】
しかる後、２．３８質量％のＴＭＡＨ溶液を使って約６０秒間現像を行い、レジストパターンを形成した。
【００９６】
その結果、露光ドーズ量を約２１ｍＪ／ｃｍ2としたとき、０．４μｍのラインアンドスペースパターンが得られることが確認できた。
【００９７】
実施例１１−３
実施例５-２で合成したポリマー１．０ｇを用い、実施例１１の方法と同様にしてレジスト組成物を製造し、得られたレジスト組成物をウェーハ上にコーティングした。
【００９８】
しかる後、前記レジスト組成物がコーティングされた前記ウェーハを１４０℃の温度で９０秒間プレベークし、開口数（ＮＡ）が０．６であるＡｒＦエキシマレーザーを使って露光を行なった後、１１０℃の温度で９０秒間ＰＥＢを施した。
【００９９】
しかる後、２．３８質量％のＴＭＡＨ溶液を使って約６０秒間現像を行い、レジストパターンを形成した。
【０１００】
その結果、露光ドーズ量を約１１ｍＪ／ｃｍ2としたとき、０．３μｍのラインアンドスペースパターンが得られることが確認できた。
【０１０１】
実施例１１−４
実施例６-１で合成したポリマー１．０ｇを用い、実施例１１の方法と同様にしてレジスト組成物を製造し、得られたレジスト組成物をウェーハ上にコーティングした。
【０１０２】
しかる後、前記レジスト組成物がコーティングされた前記ウェーハを１４０℃の温度で９０秒間プレベークし、開口数（ＮＡ）が０．６であるＡｒＦエキシマレーザーを使って露光を行なった後、１２０℃の温度で９０秒間ＰＥＢを施した。
【０１０３】
しかる後、２．３８質量％のＴＭＡＨ溶液を使って約４５秒間現像を行い、レジストパターンを形成した。
【０１０４】
露光ドーズ量を約１４ｍＪ／ｃｍ2としたとき、０．３μｍのラインアンドスペースパターンが得られることが確認できた。
【０１０５】
実施例１１−５
実施例６-３で合成したポリマー１．０ｇを用い、実施例１１の方法と同様にしてレジスト組成物を製造し、得られたレジスト組成物をウェーハ上にコーティングした。
【０１０６】
しかる後、前記レジスト組成物がコーティングされた前記ウェーハを１１０℃の温度で９０秒間プレベークし、開口数（ＮＡ）が０．６であるＡｒＦエキシマレーザーを使って露光を行なった後、１１０℃の温度で９０秒間ＰＥＢを施した。
【０１０７】
しかる後、２．３８質量％のＴＭＡＨ溶液を使って約６０秒間現像を行い、レジストパターンを形成した。
【０１０８】
その結果、露光ドーズ量を約１３ｍＪ／ｃｍ2としたとき、０．３μｍのラインアンドスペースパターンが得られることが確認できた。
【０１０９】
実施例１１−６
実施例７で合成したポリマー１．０ｇと、ＰＡＧであるトリフェニルスルホニウムトリフレート３０ｍｇ、及び有機塩基であるトリエタノールアミン３ｍｇを用い、実施例１１の方法と同様にしてレジスト組成物を製造し、得られたレジスト組成物をウェーハ上にコーティングした。
【０１１０】
しかる後、前記レジスト組成物がコーティングされた前記ウェーハを１４０℃の温度で９０秒間プレベークし、開口数（ＮＡ）が０．４５であるＫｒＦエキシマレーザーを使って露光を行なった後、１２０℃の温度で９０秒間ＰＥＢを施した。
【０１１１】
しかる後、２．３８質量％のＴＭＡＨ溶液を使って約６０秒間現像を行い、レジストパターンを形成した。
【０１１２】
その結果、露光ドーズ量を約２１ｍＪ／ｃｍ2としたとき、０．５μｍのラインアンドスペースパターンが得られることが確認できた。
【０１１３】
実施例１１−７
実施例８で合成したポリマー１．０ｇと、ＰＡＧであるトリフェニルスルホニウムトリフレート２０ｍｇ、及び有機塩基であるトリイソブチルアミン２ｍｇを用い、実施例１１の方法と同様にしてレジスト組成物を製造し、得られたレジスト組成物をウェーハ上にコーティングした。しかる後、前記レジスト組成物がコーティングされた前記ウェーハを１４０℃の温度で９０秒間プレベークし、開口数（ＮＡ）が０．６であるＡｒＦエキシマレーザーを使って露光を行なった後、１２０℃の温度で９０秒間ＰＥＢを施した。
【０１１４】
しかる後、２．３８質量％のＴＭＡＨ溶液を使って約６０秒間現像を行い、レジストパターンを形成した。
【０１１５】
その結果、露光ドーズ量を約１３ｍＪ／ｃｍ2としたとき、０．３μｍのラインアンドスペースパターンが得られることが確認できた。
【０１１６】
実施例１１−８
実施例９で合成したポリマー１．０ｇと、ＰＡＧであるトリフェニルスルホニウムノナフレート２０ｍｇ、及び有機塩基であるジエタノールアミン２ｍｇを用い、実施例１１の方法と同様にしてレジスト組成物を製造し、得られたレジスト組成物をウェーハ上にコーティングした。
【０１１７】
しかる後、前記レジスト組成物がコーティングされた前記ウェーハを１４０℃の温度で９０秒間プレベークし、開口数（ＮＡ）が０．６であるＡｒＦエキシマレーザーを使って露光を行なった後、１１０℃の温度で９０秒間ＰＥＢを施した。
【０１１８】
しかる後、２．３８質量％のＴＭＡＨ溶液を使って約６０秒間現像を行い、レジストパターンを形成した。
【０１１９】
その結果、露光ドーズ量を約１５ｍＪ／ｃｍ2としたとき、０．３μｍのラインアンドスペースパターンが得られることが確認できた。
【０１２０】
実施例１１−９
実施例１０で合成したポリマー１．０ｇと、ＰＡＧである４-メトキシ-ジフェニルヨードニウムトリフレート２０ｍｇ、及び有機塩基であるトリイソブチルアミン２ｍｇを用い、実施例１１の方法と同様にしてレジスト組成物を製造し、得られたレジスト組成物をウェーハ上にコーティングした。しかる後、前記レジスト組成物がコーティングされた前記ウェーハを１４０℃の温度で９０秒間プレベークし、開口数（ＮＡ）が０．６であるＡｒＦエキシマレーザーを使って露光を行なった後、１２０℃の温度で９０秒間ＰＥＢを施した。
【０１２１】
しかる後、２．３８質量％のＴＭＡＨ溶液を使って約６０秒間現像を行い、レジストパターンを形成した。
【０１２２】
その結果、露光ドーズ量を約１３ｍＪ／ｃｍ2としたとき、０．３μｍのラインアンドスペースパターンが得られることが確認できた。
【０１２３】
【発明の効果】
本発明による感光性ポリマーは、ポリマーの主鎖が環状構造の一部を含みながら、その保護基にドライエッチングに対する耐性を強化できる脂環式炭化水素を含有していることから、ドライエッチングに対する耐性を十分確保することができる。
【０１２４】
さらに、２つの保護基を有するモノマーを使ってポリマーを合成することから、そのポリマーから得られたレジスト組成物において露光前後の溶解度変化を大きくでき、その結果、レジストのコントラストを増大できる。
【０１２５】
さらに、レジスト組成物の接着特性を強化させるために各種のコポリマーを導入して共重合体を形成することによって、下部膜質に対する接着力を向上でき、通常の現像液、例えば、２．３８質量％のＴＭＡＨ溶液を使ってレジストパターンを形成できる。
【０１２６】
これにより、本発明によるポリマーからなるレジスト組成物はドライエッチングに対する耐性を十分確保でき、いかなる形態のリソグラフィ工程に適用しても極めて優れたリソグラフィパーフォーマンスを示すことができることから、今後次世代の半導体素子を製造する上で極めて有用である。
【０１２７】
以上、本発明を好ましい実施例を挙げて詳細に説明したが、本発明は前記実施例に限定されるものではなく、本発明の技術的な思想の範囲内であれば、当分野における通常の知識を有した者にとって各種の変形が可能である。